(57)【要約】【課題】厚板であっても溶接を確実に行いつつ入熱量を抑え、溶接部位の強度や靭性等の機械的性質を向上させる。【解決手段】電子ビーム溶接装置１０は、互いに突き合わせた一対のワーク１００の開先部１００ｋに向かって電子ビームＥＢを照射する電子銃１１と、電流が供給されることで発生する電磁界によって電子ビームＥＢを集束させる第二フォーカスコイル１２Ｂと、開先部１００ｋに沿って電子ビームＥＢを照射している間、第二フォーカスコイル１２Ｂに供給する電流値を変化させて、電子ビームＥＢの焦点位置をワーク１００の板厚方向に変動させる制御部２０と、を備える。【選択図】図１
2017170492.tif 000002
【特許請求の範囲】
【請求項１】
互いに突き合わせた一対の加工対象物の開先部に向かって電子ビームを照射する電子銃と、
電磁界によって前記電子ビームを集束させるフォーカスコイルと、
前記開先部に沿って前記電子ビームを照射している間、前記フォーカスコイルに供給する電流値を変化させて、前記電子ビームの焦点位置を前記加工対象物の板厚方向に変動させる制御部と、
を備える電子ビーム溶接装置。
【請求項２】
前記制御部は、一定時間Ｔｓの間に、電流値のピーク位置が前記板厚方向で互いに異なる複数パルスの電流波形によって、前記フォーカスコイルに電流を供給する、
請求項１に記載の電子ビーム溶接装置。
【請求項３】
電子ビーム溶接装置の制御部で実行されるコンピュータプログラムであって、
互いに突き合わせた一対の加工対象物の開先部に向かって電子銃から電子ビームを照射するステップと、
前記電子ビームを照射している間、前記電子ビームの焦点位置が前記加工対象物の板厚方向に変化するよう、電磁界によって前記電子ビームを集束させるフォーカスコイルに対して供給する電流値を変動させるステップと、
を備えることを特徴とするコンピュータプログラム。
【請求項４】
電子ビーム溶接装置で実行される電子ビーム溶接方法であって、
互いに突き合わせた一対の加工対象物の開先部に向かって電子ビームを照射する工程と、
前記電子ビームを照射している間、前記電子ビームの焦点位置が前記加工対象物の板厚方向に変化するよう、電磁界によって前記電子ビームを集束させるフォーカスコイルに対して供給する電流値を変動させる工程と、
を備えることを特徴とする電子ビーム溶接方法。
【請求項５】
前記開先部を含むように前記電子ビームを照射して一次溶接ビードを形成する工程と、
前記一次溶接ビードと少なくとも一部が重なり、かつ、前記一次溶接ビードとは前記開先部が連続する方向に直交する方向における位置及び幅の少なくとも一方が異なる二次溶接ビードを形成する工程と、
を備える請求項４に記載の電子ビーム溶接方法。
【発明の詳細な説明】
【技術分野】
【０００１】
本発明は、電子ビーム溶接装置、コンピュータプログラム、電子ビーム溶接方法に関する。
【背景技術】
【０００２】
例えば特許文献１に開示されているように、電子ビーム溶接は、ワーク（加工対象物）同士を突き合わせた開先部に電子ビームを照射することで、開先部の両側のワークをそれぞれ溶融して接合する。電子ビームは、電子銃から放射された後、フォーカスコイルによって発生する電磁界により集束されることで、エネルギ密度を高めた状態で開先部に照射される。
【０００３】
ここで、電子ビーム溶接は、電子ビームを照射しながら開先部に沿って一度だけ溶接を行う、いわゆる１パスで溶接を行うことができる。その一方で、電子ビームの照射によりワークを溶融した後、溶融したワークが冷却固化すると、電子ビームの入熱による影響で強度が低下してしまう。
【先行技術文献】
【特許文献】
【０００４】
【特許文献１】特開２０１４−２４０８９号公報
【発明の概要】
【発明が解決しようとする課題】
【０００５】
例えば５０ｍｍ以上の厚板に電子ビーム溶接を施す場合、確実な溶接を行うには、厚板の板厚方向全体で開先部両側のワークを溶融する必要がある。これには、厚板に対する電子ビームによる入熱量を高める必要がある。しかし、入熱量を高めた結果、電子ビームの入熱の影響による溶接部位の強度や靭性等の機械的性質の低下度合いが大きくなってしまう。
そこでなされた本発明の目的は、厚板であっても溶接を確実に行いつつ入熱量を抑え、溶接部位の強度や靭性等の機械的性質を向上させることのできる電子ビーム溶接装置、コンピュータプログラム、電子ビーム溶接方法を提供することである。
【課題を解決するための手段】
【０００６】
本発明は、上記課題を解決するため、以下の手段を採用する。
本発明の一態様に係る電子ビーム溶接装置は、互いに突き合わせた一対の加工対象物の開先部に向かって電子ビームを照射する電子銃と、電流が供給されることで発生する電磁界によって前記電子ビームを集束させるフォーカスコイルと、前記開先部に沿って前記電子ビームを照射している間、前記フォーカスコイルに供給する電流値を変化させて、前記電子ビームの焦点位置を前記加工対象物の板厚方向に変動させる制御部と、を備える。
【０００７】
このような構成によれば、開先部に沿って電子ビームを照射している間、フォーカスコイルに供給する電流値を変化させて、電子ビームの焦点位置を加工対象物の板厚方向に変動させるようにした。これによって、開先部の板厚方向全体にわたって、電子ビームによる溶接を確実に行うことができる。
【０００８】
また、本発明の一態様に係る電子ビーム溶接装置は、上記電子ビーム溶接装置において、前記制御部が、一定時間の間に、電流値のピーク位置が前記板厚方向で互いに異なる複数パルスの電流波形によって、前記フォーカスコイルに電流を供給するようにしてもよい。
このように、一定時間の間に、電流値のピーク位置が板厚方向で互いに異なる複数パルスの電流波形で電流を供給すると、電子ビームの焦点位置を加工対象物の板厚方向に容易に変動させることができる。
【０００９】
本発明の一態様に係るコンピュータプログラムは、電子ビーム溶接装置の制御部で実行されるコンピュータプログラムであって、互いに突き合わせた一対の加工対象物の開先部に向かって電子銃から電子ビームを照射するステップと、前記電子ビームを照射している間、前記電子ビームの焦点位置が前記加工対象物の板厚方向に変化するよう、電磁界によって前記電子ビームを集束させるフォーカスコイルに対して供給する電流値を変動させるステップと、を備える。
このように構成することで、開先部の板厚方向全体にわたって、電子ビームによる溶接を確実に行うことができる。
【００１０】
本発明の一態様に係る電子ビーム溶接方法は、互いに突き合わせた一対の加工対象物の開先部に向かって電子ビームを照射する工程と、前記電子ビームを照射している間、前記電子ビームの焦点位置が前記加工対象物の板厚方向に変化するよう、電磁界によって前記電子ビームを集束させるフォーカスコイルに対して供給する電流値を変動させる工程と、を備える。
このように構成することで、開先部の板厚方向全体にわたって、電子ビームによる溶接を確実に行うことができる。
【００１１】
本発明の一態様に係る電子ビーム溶接方法は、上記電子ビーム溶接方法において、前記開先部を含むように前記電子ビームを照射して一次溶接ビードを形成する工程と、前記一次溶接ビードと少なくとも一部が重なり、かつ、前記一次溶接ビードとは前記開先部が連続する方向に直交する方向における位置及び幅の少なくとも一方が異なる二次溶接ビードを形成する工程と、を備える。
このような構成によれば、一次溶接ビードと二次溶接ビードとが重なることで、開先部に形成される溶接ビードの幅を広くとることができ、目外れによる欠陥を防止し、溶接金属の強度の低下を防ぐことができる。
【発明の効果】
【００１２】
この発明に係る電子ビーム溶接装置、コンピュータプログラム、電子ビーム溶接方法によれば、厚板であっても溶接を確実に行いつつ入熱量を抑え、溶接部位の強度や靭性等の機械的性質を向上させることができる。
【図面の簡単な説明】
【００１３】
【図１】本発明の実施形態に係る電子ビーム溶接装置の概略構成を示す図である。
【図２】本発明の実施形態に係る電子ビーム溶接方法の処理の流れを示す図である。
【図３】一定時間の間に制御部から順次発生させる、複数パルスの電流波形の例、およびこれら複数パルスの電流波形の合成波形の例を示す図である。
【図４】図３に示したような電流波形でフォーカスコイルに電流を供給した場合の、電子ビームのエネルギ分布の一例を示す。
【図５】一定時間の間に制御部から順次発生させる複数パルスにおいて、板厚方向における電流のピーク位置を固定したままの状態としたときの電流波形、およびそれらの合成波形の一例を示す図である。
【図６】図５に示したような電流波形でフォーカスコイルに電流を供給した場合の、電子ビームのエネルギ分布の一例を示す。
【図７】電子ビームの焦点位置を固定していた場合の開先部への入熱量分布と、電子ビームの焦点位置を変動させた場合の開先部への入熱量分布との比較を示す図である。
【図８】本発明の実施形態に係る電子ビーム溶接方法の変形例を示す図である。
【図９】本発明の実施形態に係る電子ビーム溶接方法の他の変形例を示す図である。
【発明を実施するための形態】
【００１４】
以下、添付図面を参照して、本発明における電子ビーム溶接装置、コンピュータプログラム、電子ビーム溶接方法を実施するための形態を説明する。しかし、本発明はこの実施形態のみに限定されるものではない。
【００１５】
図１は、本実施形態に係る電子ビーム溶接装置１０の概略構成を示す図である。
図１に示すように、電子ビーム溶接装置１０は、電子銃１１と、フォーカスコイル１２と、ワーク保持部（図示無し）と、制御部２０と、を備えている。
【００１６】
電子銃１１は、図示しない電源から供給される電流に応じたエネルギ密度で、陰極１１ａから電子を電子ビームＥＢとして放射する。
【００１７】
フォーカスコイル１２及びワーク保持部（図示無し）は、真空チャンバー（図示無し）内に設けられている。この実施形態において、フォーカスコイル１２は、電子ビームＥＢの放射方向において、第一フォーカスコイル１２Ａ、第二フォーカスコイル１２Ｂの２段階に設けられている。第一フォーカスコイル１２Ａ、第二フォーカスコイル１２Ｂは、電源（図示無し）から供給される電流に応じて電磁界を発生し、電子銃１１から照射される電子ビームＥＢを集束させる。
【００１８】
ワーク保持部（図示無し）は、溶接すべきワーク（加工対象物）１００，１００を互いに突き合わせた状態で保持する。ワーク保持部（図示無し）は、電子ビームＥＢの放射方向に対して直交する面内で、少なくとも、ワーク１００，１００を互いに突き合わせた開先部１００ｋが連続する方向（図１において紙面に直交する方向）に沿って、保持したワーク１００，１００を電子銃１１に対し相対的に移動可能としている。
この実施形態において、ワーク１００，１００は、低合金鋼、オーステナイト系ステンレス鋼等とすることができる。
【００１９】
制御部２０は、電子銃１１及び第一フォーカスコイル１２Ａ、第二フォーカスコイル１２Ｂへの電流供給、ワーク保持部（図示無し）の移動を制御する。
【００２０】
以下、本実施形態に係る電子ビーム溶接装置における電子ビーム溶接方法の流れについて説明する。
図２は、本実施形態に係る電子ビーム溶接方法の処理の流れを示す図である。
制御部２０は、予めインストールされたコンピュータプログラムに基づいて所定の処理を順次実行することで、以下に示すような電子ビーム溶接方法を実現する。
図２に示すように、電子ビーム溶接処理が開始されると、制御部２０は、電子銃１１から電子ビームＥＢを放射し、ワーク１００，１００の開先部１００ｋに照射させる（ステップＳ１０１）。これとともに、ワーク保持部（図示無し）は、保持したワーク１００，１００を、電子銃１１に対して開先部１００ｋが連続する方向に沿って移動させる。これにより、電子銃１１から開先部１００ｋに照射される電子ビームＥＢによって、開先部１００ｋの両側のワーク１００，１００がビームによって溶融され、開先部１００ｋに沿った溶接が順次なされていく。
【００２１】
制御部２０は、上記のようにして開先部１００ｋに沿って電子ビームＥＢを照射していく間、以下のようにして、第二フォーカスコイル１２Ｂに印加する電流を変化させ、電子ビームＥＢの焦点位置を変動させる（ステップＳ１０２）。ここで、図１に示すように、第二フォーカスコイル１２Ｂは、発生する電磁界の強度が印加する電流値によって変化し、電子ビームＥＢの焦点位置Ｆが、開先部１００ｋにおけるワーク１００，１００の板厚方向Ｔに変化する。
【００２２】
図３は、一定時間の間に制御部から順次発生させる、複数パルスの電流波形の例、およびこれら複数パルスの電流波形の合成波形の例を示す図である。
開先部１００ｋに沿って電子ビームＥＢを照射する一定時間Ｔｓの間、制御部２０は、関数発生器（図示無し）等により、電流波形が互いに異なる複数パルスの電流を発生させ、第二フォーカスコイル１２Ｂに供給する。制御部２０は、例えば、図３に示すように、第一パルスＰ１では、ワーク１００の表面１００ｆ（図１参照）側にピークＰｔ１を有した電流波形で電流を供給する。また、第二パルスＰ２では、ワークの板厚方向中央部にピークＰｔ２を有した電流波形で電流を供給する。第三パルスＰ３では、ワーク１００の裏面１００ｇ（図１参照）側にピークＰｔ３を有した電流波形で電流を供給する。これら第一パルスＰ１、第二パルスＰ２、第三パルスＰ３は、一定時間Ｔｓの間に順次供給される。
このように、一定時間Ｔｓの間に、電流値のピークＰｔ１〜Ｐｔ３をワーク１００の板厚方向Ｔ（図１参照）に変化させながら第一パルスＰ１、第二パルスＰ２、第三パルスＰ３を出力すると、時間Ｔｓ内における第一パルスＰ１、第二パルスＰ２、第三パルスＰ３の合成波形Ｗ１は、電流値が板厚方向Ｔにおいてほぼ一定となった矩形（台形）パルス状となる。
【００２３】
このように、一定時間Ｔｓの間に、第一パルスＰ１、第二パルスＰ２、第三パルスＰ３において、電流値のピークＰｔ１〜Ｐｔ３をワーク１００の板厚方向Ｔに変化させながら、開先部１００ｋに沿って電子ビームＥＢを照射していく。
第一パルスＰ１、第二パルスＰ２、第三パルスＰ３において、電流値のピークＰｔ１〜Ｐｔ３の位置をずらすと、電子銃１１から放射される電子ビームＥＢの焦点位置Ｆが板厚方向Ｔに順次変化する。つまり、開先部１００ｋに沿って電子ビームＥＢを照射している間に、照射している電子ビームＥＢの焦点位置Ｆをワークの板厚方向Ｔに変動させることができる。
【００２４】
図４は、図３に示したような電流波形でフォーカスコイルに電流を供給した場合の、電子ビームのエネルギ分布の一例を示す。この図４において、板厚方向をＴ、板厚方向Ｔに直交する方向Ｘを開先部の幅方向、板厚方向Ｔ及び幅方向Ｘに直交する方向Ｚをエネルギの大きさとしている。
図３に示したような電流波形で第二フォーカスコイル１２Ｂに電流を供給した場合、図４に示すように、開先部１００ｋに照射される電子ビームＥＢのエネルギ分布は、開先部１００ｋの板厚方向Ｔにおいて、ほぼ一定の大きさとなる。したがって、ワーク１００，１００を開先部１００ｋの全体にわたって板厚方向Ｔに均一に入熱することができる。
【００２５】
図５は、比較のため、一定時間の間に制御部から順次発生させる複数パルスにおいて、板厚方向における電流のピーク位置を固定したままの状態としたときの電流波形、およびそれらの合成波形の一例を示す図である。
この図５に示すように、一定時間Ｔｓの間に順次発生する第一パルスＰ１’、第二パルスＰ２’、第三パルスＰ３’において、電流のピーク位置Ｐｔ０を固定したままとすると、これら第一パルスＰ１’、第二パルスＰ２’、第三パルスＰ３’の合成波形Ｗ０においては、開先部１００ｋの板厚方向Ｔの中央部において、電流値のピークＰｗが大きくなる。
【００２６】
図６は、図５に示したような電流波形でフォーカスコイルに電流を供給した場合の、電子ビームのエネルギ分布の一例を示す。
図５に示すように、一定時間Ｔｓの間、電流のピーク位置Ｐｔ０を固定したまま第二フォーカスコイル１２Ｂに電流を印加し続けると、図６に示すように、開先部１００ｋに照射される電子ビームＥＢの板厚方向Ｔにおけるエネルギ分布は、電流波形の電流のピーク位置（板厚方向Ｔの中央部）でエネルギ値が最も大きくなる。すなわち板厚方向Ｔ中央部に対する入熱量が多く、板厚方向Ｔの両側における入熱量は板厚方向Ｔの中央部に対して低くなる。
【００２７】
図７は、電子ビームの焦点位置を固定していた場合の開先部への入熱量分布と、電子ビームの焦点位置を変動させた場合の開先部への入熱量分布との比較を示す図である。
この図７に示すように、板厚方向Ｔにおける電流のピーク位置Ｐｔ０を固定したまま、つまり電子ビームＥＢの焦点位置を板厚方向Ｔに変動させずに溶接を行った場合、板厚方向Ｔの中央部（図６、図７における断面Ｂ−Ｂ）においては、電子ビームＥＢによる入熱によってなされる溶接幅（ビード幅）は狭いものの、エネルギが集中しており、入熱量は大きい。また、この場合、板厚方向Ｔの端部（図６、図７における断面Ａ−Ａ）においては、板厚方向Ｔの中央部に対し、電子ビームＥＢの焦点位置からのオフセット寸法が大きいため、電子ビームＥＢのビーム径が大きい。このため、溶接幅が大きく、入熱量は、板厚方向Ｔの中央部よりも小さい。
【００２８】
これに対し、板厚方向Ｔにおいて電子ビームＥＢの焦点位置を変動させながら溶接を行った場合、前述したように、板厚方向Ｔにおいて、広い範囲で均一に入熱がなされる。その結果、図６、図７における断面Ｃ−Ｃに示すように、溶接幅は、電子ビームの焦点位置を固定していた場合の断面Ａ−Ａよりも小さく、入熱量は、電子ビームの焦点位置を固定していた場合の断面Ｂ−Ｂよりも小さい。
【００２９】
このようにして、ワーク１００，１００の板厚が大きい場合においても、開先部１００ｋの板厚方向Ｔにおいて、均一な入熱を行い、溶接を均質に行うことができる。また、これによって、より少ないエネルギで開先部１００ｋの板厚方向Ｔ全域にわたる電子ビーム溶接を行うことが可能となる。
【００３０】
上述したような電子ビーム溶接装置１０、コンピュータプログラム、電子ビーム溶接方法によれば、開先部１００ｋに沿って電子ビームＥＢを照射している間、第二フォーカスコイル１２Ｂに供給する電流値を変化させて、電子ビームＥＢの焦点位置をワーク１００の板厚方向に変動させるようにした。これによって、開先部１００ｋの板厚方向Ｔの全体にわたって、電子ビームＥＢによる溶接を確実に行うことができる。したがって、ワーク１００が厚板であっても溶接を確実に行いつつ入熱量を抑え、溶接部位の強度や靭性等の機械的性質を向上させることができる。
【００３１】
また、制御部２０においては、一定時間Ｔｓの間に、電流値のピーク位置が板厚方向Ｔで互いに異なる第一〜第三パルスＰ１〜Ｐ３の電流波形で電流を供給すると、電子ビームＥＢの焦点位置Ｆをワーク１００の板厚方向に容易に変動させることができる。
【００３２】
（実施形態の変形例）
上記実施形態では、開先部１００ｋを１パスで溶接する場合を示したが、これに限らない。開先部１００ｋに対して、複数パスでの電子ビーム溶接を行うようにしてもよい。
例えば図８に示すように、１パス目の電子ビーム溶接で、開先部１００ｋを含む範囲でビード幅の大きい一次溶接ビードＢ１を形成した後、２パス目の電子ビーム溶接で、ビード幅のより小さい二次溶接ビードＢ２を、一次溶接ビードＢ１及び開先部１００ｋに重ねて施すようにしてもよい。
【００３３】
このように、ビード幅の大きい一次溶接ビードＢ１を形成することで、開先部１００ｋからの電子ビームＥＢの目ハズレを防止することができる。
【００３４】
また、図９に示すように、１パス目の電子ビーム溶接で、開先部１００ｋを含む一定幅での一次溶接ビードＢ４を形成した後、２パス目の電子ビーム溶接で開先部１００ｋに対して幅方向一方の側で二次溶接ビードＢ５を形成し、３パス目の電子ビーム溶接で開先部１００ｋに対して幅方向他方の側で二次溶接ビードＢ６を形成してもよい。さらに加えて、開先部１００ｋを含む部分に、一次溶接ビードＢ４、二次溶接ビードＢ５、Ｂ６と重なるよう、二次溶接ビードＢ７を施してもよい。
【００３５】
このように、複数回の電子ビーム溶接を施すことで、電子ビーム溶接の入熱により低下した強度や靱性を、いわゆる焼き入れ効果によって向上させ、溶接金属の強度の低下を防ぐことができる。
【００３６】
（その他の実施形態）
なお、本発明の電子ビーム溶接装置１０の構成は、図面を参照して説明した上述の実施形態に限定されるものではなく、その技術的範囲において様々な変形例が考えられる。
例えば、上記実施形態では、一定時間Ｔｓの間に、第一パルスＰ１、第二パルスＰ２、第三パルスＰ３で電流を供給する例を挙げたが、時間Ｔｓの間、より細かい時間Ｔｓ間隔でより多くのパルスで電流を供給するようにしてもよい。
【００３７】
また、上記実施形態では、フォーカスコイル１２として、第一フォーカスコイル１２Ａ，第二フォーカスコイル１２Ｂを備えるようにしたが、これに限らない。フォーカスコイル１２を、一段のみ、あるいは三段以上に設けてもよい。
【００３８】
これ以外にも、電子ビーム溶接装置１０の構成、電子ビーム溶接方法の詳細な手順等についても、上記以外の構成を採用してもよい。
【００３９】
また、上記制御部２０において電子ビーム溶接を行う際の各処理の過程は、コンピュータプログラムの形式でコンピュータによる読み取りが可能な記録媒体に記憶されている。このコンピュータプログラムは、制御部２０を構成するコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。このコンピュータプログラムを通信回線によってコンピュータに配信し、この配信を受けたコンピュータが当該プログラムを実行するようにしてもよい。
これ以外にも、本発明の主旨を逸脱しない限り、上記実施の形態で挙げた構成を取捨選択したり、他の構成に適宜変更したりすることが可能である。
【符号の説明】
【００４０】
１０  電子ビーム溶接装置
１１  電子銃
１１ａ  陰極
１２  フォーカスコイル
１２Ａ  第一フォーカスコイル
１２Ｂ  第二フォーカスコイル
２０  制御部
１００  ワーク（加工対象物）
１００ｋ  開先部
Ｂ１、Ｂ３  一次溶接ビード
Ｂ２、Ｂ４、Ｂ５、Ｂ６、Ｂ７  二次溶接ビード
ＥＢ  電子ビーム
Ｆ  焦点位置
Ｐ１  第一パルス
Ｐ２  第二パルス
Ｐ３  第三パルス
Ｔｓ  一定時間
Ｔ  板厚方向
Ｗ０  合成波形
Ｗ１  合成波形
【図１】
2017170492.tif 000003
【図２】
2017170492.tif 000004
【図３】
2017170492.tif 000005
【図４】
2017170492.tif 000006
【図５】
2017170492.tif 000007
【図６】
2017170492.tif 000008
【図７】
2017170492.tif 000009
【図８】
2017170492.tif 000010
【図９】
2017170492.tif 000011